(57)【要約】本開示は一般に、高温ポリマーと少なくとも１種の安定剤との混合物を含有する樹脂組成物に関する。安定剤は、溶融プロセス時にポリマーが互いに悪影響を及ぼさないように機能する。１つの実施態様では、組成物中に存在する高温ポリマーは、芳香族ポリエステルポリマーとポリアリーレンスルフィドポリマーとの混合物を含んでよい。安定剤はホスファイト安定剤を含む。本発明の組成物は、熱安定性がより良好で、モールド堆積物の減少した成形品をもたらす。【選択図】図１
2013529240.tif 000002
【特許請求の範囲】
【請求項１】
樹脂組成物であって、
芳香族ポリエステルポリマーとポリアリーレンスルフィドポリマーを含むポリマー混合物であって、芳香族ポリエステルポリマーとポリアリーレンスルフィドポリマーが、ポリマー混合物中に約５：１〜約１：５の重量比にて存在する、前記混合物；および、
ホスファイトを含む少なくとも第１の安定剤であって、ホスファイトが、９０％を超えるスピロ異性体含量を有するモノホスファイトまたはジホスファイトを含む、前記安定剤；
を含む、前記樹脂組成物。
【請求項２】
ホスファイトが、トリス（２，４−ジ−ｔｅｒｔ−ブチルフェニル）ホスファイトを含む、請求項１に記載の組成物。
【請求項３】
ホスファイトが、ビス（２，４−ジクミルフェニル）ペンタエリスリトール  ジホスファイトを含む、請求項１に記載の組成物。
【請求項４】
ホスファイトが、ジステアリル  ペンタエリスリトール  ジホスファイトを含む、請求項１に記載の組成物。
【請求項５】
ポリアリーレンスルフィドポリマーが、約８０Ｐａ．ｓ未満の溶融粘度を有し、芳香族ポリエステルポリマーが、約２５０℃〜約４００℃の融点を有し、ポリアリーレンスルフィドポリマーが、ポリフェニレンスルフィドポリマーを含み、ポリフェニレンスルフィドポリマーが、組成物の塩素含量が確実に９００ｐｐｍ未満となる塩素濃度を有する、請求項１に記載の組成物。
【請求項６】
有機ポリホスフェートを含む第２の安定剤をさらに含む、請求項１に記載の組成物。
【請求項７】
有機ポリホスフェートが、下記の式で表される、請求項６に記載の組成物
【化１】
2013529240.tif 000014
（式中、Ｒは、未置換アリールもしくは置換アリールであり；Ａは、アルキレン基、１つのアリーレン環、または互いに直接連結しているか、もしくはアルキレン架橋基によって連結した２つのアリーレン環であり；ｎは、１〜約１０の範囲である）。
【請求項８】
有機ポリホスフェートが、レゾルシノール  ビス（ジ−キシリルホスフェート）を含む、請求項６に記載の組成物。
【請求項９】
滑剤をさらに含み、滑剤が、ポリテトラフルオロエチレンポリマー、高密度ポリエチレンポリマー、超高分子量ポリエチレンポリマー、またはペンタエリスリトールステアレートを含む、請求項６に記載の組成物。
【請求項１０】
組成物が、強化用繊維、または無機充填剤をさらに含む、請求項１に記載の組成物。
【請求項１１】
無水マレイン酸、またはグリシジルメタクリレートを含有するエチレン−アクリル酸エステルランダム共重合体をさらに含む、請求項１に記載の組成物。
【請求項１２】
請求項１に記載の組成物から製造される、射出成形品。
【請求項１３】
請求項９に記載の組成物を含む、ペレット。
【請求項１４】
芳香族ポリエステルポリマーとポリアリーレンスルフィドポリマーが、ポリマー混合物中に、３５０℃にて約１：１０〜約３：１の粘度比を有するような量にて存在する、請求項１に記載の組成物。
【請求項１５】
連続射出成形プロセスであって、
表面部分を有するモールド中に溶融ポリマー混合物を射出すること、ここで、ポリマー混合物が、芳香族ポリエステルポリマーとポリアリーレンスルフィドポリマーを含み、芳香族ポリエステルポリマーとポリアリーレンスルフィドポリマーが、ポリマー混合物中に約５：１〜約１：５の比率にて存在し、ポリマー混合物が、ホスファイトを含む第１の安定剤をさらに含み、該ホスファイトが、モノホスファイトまたはジホスファイトを含む；そして、
４時間の連続成形後に、モールドの表面部分が、約２０％未満の量にてモールド堆積物で覆われ、プロセスが、成形品をもたらし、成形品が、１０％未満の光沢減少および４未満のカラーＬの減少を示す；
を含む、前記連続射出成形プロセス。
【発明の詳細な説明】
【技術分野】
【０００１】
本開示は、一般には、成形物（例えば射出成型品）を製造するのに特に適しているポリマーアロイ組成物に関する。
【背景技術】
【０００２】
さまざまな部品や製品を製造するのに使用できる種々の高温エンジニアリングプラスチックが存在する。このようなポリマーとしては、例えばポリアリーレンスルフィドポリマーや芳香族ポリエステルポリマーなどがあり、これらは液晶ポリマーとも呼ばれている。これらのタイプのポリマーは、高強度であり、耐薬品性に優れており、剛性が高く、高温用途に使用できる程度の良好な耐熱性を有する。上記のポリマーはさらに、本質的に熱可塑性であって、種々の成形プロセス（例えば、単純もしくはかなり複雑な形状を有する部品を製造するための射出成形）において使用することができる。
【０００３】
特定の用途向けに選択される個々の熱可塑性ポリマーは、一般にはポリマーの特性に依存する。例えば、高温エンジニアリングプラスチックのそれぞれは、特有の利点と欠点を有する。例えば、ポリアリーレンスルフィドポリマーは、優れた難燃性と耐薬品性、および高い溶接線強度を有する。しかしながら、ポリアリーレンスルフィドポリマーは、成形プロセスにおいて幾らかの制約（例えば、成形時にバリを生成しやすい）を有する。
【０００４】
他方、液晶ポリマー（例えば芳香族ポリエステルポリマー）は、ポリアリーレンスルフィドポリマーと比較して、より高い流動性と加工性を有する。しかしながら、液晶ポリマーは通常、垂直方向にて示されるポリマーの機械的特性とは異なる、ある方向での機械的特性を示す。したがって液晶ポリマーは、ポリアリーレンスルフィドより比較的低い溶接線強度を有する。
【０００５】
上記の点を考慮して、当業者は、特定の用途においてポリアリーレンスルフィドポリマーと液晶ポリマーとを組み合わせることを試みた。例えば、ポリアリーレンスルフィドポリマーと芳香族ポリエステルポリマーを含有するポリマーブレンドが、米国特許第６，０１０，７６０号明細書（該特許明細書を参照により本明細書に含める）に開示されている。しかしながら残念なことに、液晶ポリマーは、ポリアリーレンスルフィドポリマーに対して完全に相溶性であるわけではない。特に、成形プロセス時にこれらのポリマーを一緒に加熱すると、ポリマーの熱分解が起こることがある。こうした熱不安定性により、モールド表面上に付着物が生じることがある。過剰の付着物がモールド表面上に堆積すると、こうした付着物が部品（例えば、どのような汚染に対しても極めて影響されやすい電子用途向けコネクター）の表面にくっつくことがある。この場合は、連続的な成形プロセスを停止しなければならず、また再始動の前にモールドを清浄にしなければならない。このため、汚染された欠陥部品が得られたり、生産性が大幅に低下したりすることがある。
【０００６】
上記の点を考慮すると、ポリアリーレンスルフィドポリマーと芳香族ポリエステルポリマーとを組み合わせて含有する樹脂組成物であって、ポリマーが流動するに足る温度に加熱されたときに、熱分解を防ぐか又は最小限に抑える樹脂組成物が現在求められている。
【先行技術文献】
【特許文献】
【０００７】
【特許文献１】米国特許第６，０１０，７６０号明細書
【発明の概要】
【０００８】
本開示は、一般には、成形物（例えば射出成型品）を製造するのに特に適しているポリマーアロイ組成物に関する。ポリマーアロイ組成物は一般に、複数種の高温熱可塑性ポリマーの混合物と１種以上の安定剤とを含有する。１種以上の安定剤は、ポリマーが流動するに足る温度にポリマーが加熱されたときに、ポリマーが熱分解を起こすのを防止する。１つの実施態様では、熱分解を防止することによってモールド堆積物の形成を最小限に抑えることができ、したがって、汚染された欠陥部品の生成や清浄化のための中断時間を最小限にすることができる。このように、２種の高温ポリマーを、それらの機械的特性を、得られる生成物において悪影響なく相乗的に組み合わせることができるようにブレンドすることができる。
【０００９】
例えば１つの実施態様では、本開示は、芳香族ポリエステルポリマーとポリアリーレンスルフィドポリマーとのポリマー混合物を含有する樹脂組成物に関する。芳香族ポリエステルポリマーとポリアリーレンスルフィドポリマーは、ポリマー混合物中に、約５：１〜約１：５（例えば約１：２〜約１：３）の重量比にて存在してよい。さらに、芳香族ポリエステルポリマーとポリアリーレンスルフィドポリマーは、ポリマー混合物中に、それらのポリマーが３５０℃にて約１：１０〜約３：１（例えば約１．５：１〜１：１．５）の粘度比を有するように存在してよい。
【００１０】
本開示によれば、樹脂組成物は少なくとも１種の安定剤をさらに含有する。安定剤は有機ホスファイトを含む。さらに詳細に言えば、有機ホスファイトは、モノホスファイトまたはジホスファイトを含んでよい。本開示において使用するのに特に適したジホスファイトは、特定のペンタエリスリトールジホスファイト等の、湿気を吸収しないジホスファイトを含む。１つの実施態様では、比較的高いスピロ異性体含量を有するジホスファイトが選択される。例えば、ジホスファイトは、約９０％を超える（例えば９５％を超える、さらには９８％を超える）スピロ異性体含量を有してよい。
【００１１】
本開示に従って使用できるモノホスファイトの１つの例は、トリス（２，４−ジ−ｔｅｒｔ−ブチルフェニル）ホスファイトである。使用できるジホスファイトとしては、ビス（２，４−ジクミルフェニル）ペンタエリスリトール  ジホスファイトやジステアリル  ペンタエリスリトール  ジホスファイトなどがある。上記のホスファイトは、単独でも、あるいは併用でも使用することができる。
【００１２】
上記の第１の安定剤のほかに、本発明の組成物はさらに、必要に応じて第２の安定剤を含有してよい。第２の安定剤は、例えば、ホスフェートを含んでもよいし、あるいは無水マレイン酸またはグリシジルメタクリレートを含有するエチレン−アクリル酸エステルランダム共重合体を含んでもよい。
【００１３】
使用できるホスフェートとしては、例えば有機ポリホスフェートがある。１つの実施態様では、ホスフェートは、下記の式で表される
【００１４】
【化１】
2013529240.tif 000003
【００１５】
（式中、Ｒは未置換アリールもしくは置換アリールであり；Ａは、アルキレン基、１つのアリーレン環、または互いに直接連結しているか、もしくはアルキレン架橋基によって連結した２つのアリーレン環であり；ｎは、１〜約１０の範囲である）。
【００１６】
ある特定の実施態様では、有機ポリホスフェートは、レゾルシノール  ビス（ジ−キシリルホスフェート）を含んでよい。
【００１７】
安定剤は、組成物中に、ポリマー混合物の分解を減らすことができる任意の適切な濃度にて存在してよい。ある特定の実施態様では、例えば、ホスファイト安定剤は、組成物中に、約０．０５重量％〜約３重量％（例えば約０．１重量％〜約１重量％）の量にて存在してよい。
【００１８】
樹脂組成物中に存在するポリアリーレンスルフィドは、個々の用途に応じて変わってよい。例えば１つの実施態様では、ポリアリーレンスルフィドは、ポリフェニレンスルフィドを含んでよい。ある特定の実施態様では、ポリアリーレンスルフィドは、約８０Ｐａ．ｓ未満（例えば約４０Ｐａ．ｓ〜約７０Ｐａ．ｓ）の溶融粘度を有してよい。
【００１９】
本明細書で使用している、ポリアリーレンスルフィドに対する溶融粘度は、３１６℃の温度および１２００ｓ−１のせん断速度にてＡＳＴＭ１２３８−７０に従って測定される。液晶ポリマーに対する溶融粘度は、３５０℃の温度および１０００ｓ−１のせん断速度にてＡＳＴＭ１２３８−７０に従って測定される。粘度に言及しているときは、液晶ポリマーの溶融粘度に対する上記条件が、ポリアリーレンスルフィドと液晶ポリマーに対する粘度を測定するのに使用されている。
【００２０】
樹脂組成物中に存在する芳香族ポリエステルポリマーもまた個々の用途に応じて異なってよい。１つの実施態様では、選択される特定の芳香族ポリエステルポリマーは、約２５０℃より高い融点（例えば、約２５０℃〜約４００℃）を有する。１つの実施態様では、芳香族ポリエステルポリマーは、約３２０℃〜約３５０℃の融点を有してよい。
【００２１】
さらに、樹脂組成物は、ポリマー混合物とホスファイト安定剤のほかに、他の種々の成分を含有してよい。例えば１つの実施態様では、樹脂組成物中に滑剤が存在してよい。滑剤は、例えば、ポリテトラフルオロエチレンポリマー、高密度ポリエチレンポリマー、超高分子量ポリエチレンポリマー、またはステアリン酸ペンタエリスリトールを含んでよい。
【００２２】
多くの実施態様では、樹脂組成物中に強化材が存在してよい。１つの実施態様では、組成物は、例えばガラス繊維や炭素繊維等の強化用繊維を含有してよい。繊維は、約１０重量％〜約７０重量％の量にて存在してよい。組成物は、種々の無機繊維を、強化用繊維の代替物として、あるいは強化用繊維と組み合わせてさらに含有してよい。
【００２３】
１つの実施態様では、組成物の全成分を、物品もしくは製品に造り上げる前に予備配合することができる。例えば、樹脂組成物は、ペレットの形態をとってよい。先述のように、本開示の樹脂組成物は成形用途に特に適している。例えば１つの実施態様では、本開示は、組成物から製造される射出成形品に関する。
【００２４】
特定の利点に関して、本開示のポリマーアロイ組成物を使用して成形品を製造すると、組成物は、モールド堆積物を実質的に生じない。例えば１つの実施態様では、組成物は、射出成形のための連続プロセスにおいて使用することができる。約２時間を超える成形時間後（例えば、４時間後でも）、アロイ組成物は、実質的にモールド堆積物を生じない。例えば、モールドの表面部分は、１０％未満のモールド堆積物（例えば、５％未満のモールド堆積物、さらには２％未満のモールド堆積物）を含有することがある。
【００２５】
本開示の他の特徴と態様を、下記にてより詳細に説明する。
【００２６】
本発明に対する権限をもたらす完全な開示（ａ  ｆｕｌｌ  ａｎｄ  ｅｎａｂｌｉｎｇ  ｄｉｓｃｌｏｓｕｒｅ）を、当業者にとっての最良のモードを含めて、明細書の残部において、添付図面を参照しつつより詳細に説明する。
【図面の簡単な説明】
【００２７】
【図１】図１は、下記の実施例において得られる結果の幾つかのグラフ表示と図表示である。
【図２】図２は、下記の実施例において得られる結果の幾つかのグラフ表示と図表示である。
【図３】図３は、下記の実施例において得られる結果の幾つかのグラフ表示と図表示である。
【図４】図４は、下記の実施例において得られる結果の幾つかのグラフ表示と図表示である。
【図５】図５は、下記の実施例において得られる結果の幾つかのグラフ表示と図表示である。
【発明を実施するための形態】
【００２８】
当業者が理解しておかねばならないことは、ここでの考察は、代表的な実施態様のみの説明であり、本発明のより広い態様を制限するものではない、という点である。
【００２９】
本開示は、一般には、ポリマーアロイを含有する樹脂組成物、および該組成物から製造することができる種々の製品と物品に関する。さらに詳細には、樹脂組成物は一般に、高温熱可塑性ポリマーの混合物を、少なくとも１種のホスファイト安定剤と組み合わせて含有する。ホスファイト安定剤は、ポリマー混合物が加熱された時に、該混合物の分解を防止することがわかっている。安定剤は特に、ポリマーの一方が他方のポリマーと、悪影響を及ぼす形で相互作用するのを防ぐ。最終的には、製品に成形されるときに、連続的成形プロセスがほとんど中断されることのない、欠陥のできるだけ少ない生成物をもたらす樹脂組成物が得られる。
【００３０】
１つの実施態様では、樹脂組成物は、ポリアリーレンスルフィドポリマーと芳香族ポリエステルポリマーとの混合物を、ホスファイト安定剤と組み合わせて含有する。一般には、安定剤は有機ホスファイトを含む。例えば１つの実施態様では、ホスファイト安定剤はモノホスファイトを含んでよい。別の実施態様では、ホスファイト安定剤はジホスファイトを含んでよく、ここでジホスファイトは、湿気の吸収を抑える分子配置（ａ  ｍｏｌｅｃｕｌａｒ  ｃｏｎｆｉｇｕｒａｔｉｏｎ）を有し、及び／又は、比較的高いスピロ異性体含量を有する。例えば１つの実施態様では、９０％を超える（例えば、９５％を超える、さらに９８％を超える）スピロ異性体含量を有するジホスファイトを選択することができる。
【００３１】
上記のホスファイトは、単独でも、組み合わせても使用することができる。樹脂組成物は、他の種々の添加剤（例えば、他の安定剤、滑剤、強化用繊維、および無機充填剤等）をさらに含有してよい。
【００３２】
本開示の組成物中に使用できるポリアリーレンスルフィド樹脂は、個々の用途と所望する結果に応じて変わってよい。使用できるポリアリーレンスルフィド樹脂は、式−（−Ａｒ−Ｓ−）−で示される反復構造単位で構成され、ここでＡｒはアリーレン基である。
【００３３】
ポリアリーレンスルフィド樹脂中に存在してよいアリーレン基の例としては、ｐ−フェニレン基、ｍ−フェニレン基、ｏ−フェニレン基、置換基が好ましくは１〜５個の炭素原子を有するアルキル基、またはフェニル基である置換フェニレン基、ｐ，ｐ’−ジフェニレンスルホン基、ｐ，ｐ’−ビフェニレン基、ｐ，ｐ’−ジフェニレンエーテル基、ｐ，ｐ’−ジフェニレンカルボニル基、およびナフタレン基などがある。
【００３４】
１つの実施態様では、使用できるポリアリーレンスルフィドは、式
【００３５】
【化２】
2013529240.tif 000004
【００３６】
の反復構造単位を有するポリアリーレンチオエーテルを含み、ここでＡｒ１、Ａｒ２、Ａｒ３、およびＡｒ４は、同一または異なっていて、６〜１８個の炭素原子を有するアリーレン単位であり；Ｗ、Ｘ、Ｙ、およびＺは、同一または異なっていて、−ＳＯ２−、−Ｓ−、−ＳＯ−、−ＣＯ−、−Ｏ−、−ＣＯＯ−、または１〜６個の炭素原子を有するアルキレン基もしくはアルキリデン基から選択される二価の連結基であって、該連結基の少なくとも１つが−Ｓ−であり；ｎ、ｍ、ｉ、ｊ、ｋ、ｌ、ｏ、およびｐは、合計が２未満であるという条件にて、独立して０、または１、２、３、もしくは４である。アリーレン単位Ａｒ１、Ａｒ２、Ａｒ３、およびＡｒ４は、選択的に置換されていても、未置換であってもよい。アリーレン単位としては、フェニレン、ビフェニレン、ナフチレン、アントラセン、およびフェナントレンなどがある。ポリアリーレンスルフィドは、少なくとも３０モル％の、とりわり少なくとも５０モル％の、そしてさらにとりわけ少なくとも７０モル％のアリーレンスルフィド（−Ｓ−）単位を含んでよい。ポリアリーレンスルフィドポリマーは、２つの芳香環に直接結合したスルフィド結合を少なくとも８５モル％含んでよい。
【００３７】
１つの実施態様では、ポリアリーレンスルフィドポリマーはポリフェニレンスルフィド（ＰＰＳ）であり、ここではフェニレンスルフィド構造−（Ｃ６Ｈ４−Ｓ）ｎ−（式中、ｎは１以上の整数である）を成分として含有するポリフェニレンスルフィドであるとして定義する。
【００３８】
本発明の実施に際して使用するのが適しているポリフェニレンスルフィド樹脂を製造する際に使用できる合成技術が、米国特許第４，８１４，４３０号明細書、米国特許第４，８８９，８９３号明細書、米国特許第５，３８０，７８３号明細書、および米国特許第５，８４０，８３０号明細書（これら特許明細書の全開示内容を参照により本明細書に含める）に開示されている。
【００３９】
本開示の樹脂組成物を溶融加工しようとする場合は、加熱したときに良好な流動性をもたらす分子量と溶融粘度範囲を有するポリアリーレンスルフィドポリマーを選択することができる。例えば１つの実施態様では、ポリアリーレンスルフィドポリマーは、一般には約１００Ｐａ．ｓ未満の溶融粘度を有してよい。本明細書で使用している溶融粘度は、ＡＳＴＭ１２３８−７０に従って３１６℃にて測定される。
【００４０】
特定の実施態様では、例えば、溶融粘度は約７０Ｐａ．ｓ未満（例えば約１０Ｐａ．ｓ〜約７０Ｐａ．ｓ）であってよい。ある特定の実施態様では、ポリアリーレンスルフィドポリマーの溶融粘度は、約４５Ｐａ．ｓ〜約６５Ｐａ．ｓであってよい。
【００４１】
一般には、溶融粘度が低いほどポリマーの加工が容易になる。しかしながら、ポリアリーレンスルフィドポリマーの場合、溶融粘度が低くなるほど、通常は塩素含量が高くなる。用途によっては、例えば、ハロゲン含量もしくは塩素含量が低いことが望ましい。したがって、適切な溶融粘度を有するポリマーを選定することと、さらに塩素含量の低いポリマーを選定することとの間でバランスをとらなければならない。用途によっては、例えば、９００ｐｐｍ未満の塩素含量を有する化合物を生成させるために、約２０００ｐｐｍ未満の塩素含量を有するポリアリーレンスルフィドポリマーを選定するのが望ましい。このようなポリマーは、一般には、少なくとも約４０Ｐａ．ｓの融液流動粘度（a melt flow viscosity）を有する。
【００４２】
本開示において使用することができるポリアリーレンスルフィドポリマーは、多くの工業用の供給源から入手することができる。例えば１つの実施態様では、ポリマーは、Ｔｉｃｏｎａ  ＬＣＣ及び／又はＣｅｌａｎｅｓｅ  ＣｏｒｐｏｒａｔｉｏｎからＦＯＲＴＲＯＮの商標名で購入することができる。本開示において使用するのに特に適した特定の等級品としては、０２０２、０２０３、０２０５、０２１４、および０３０９などの等級品、ならびにこれらの混合物がある。
【００４３】
１つの実施態様では、所望の特性を有するＰＰＳポリマーを得るために、比較的高い溶融粘度を有するポリアリーレンスルフィドポリマーを、比較的低い溶融粘度を有するポリアリーレンスルフィドポリマーと組み合わせることができる。
【００４４】
先述のように、本開示の樹脂組成物は、ポリアリーレンスルフィドポリマーを全芳香族ポリマー（例えば、当業界において、一般に液晶ポリマーと呼ばれている芳香族ポリエステル）と組み合わせて含む。例えば、芳香族ポリエステルは、芳香族ヒドロキシカルボン酸、芳香族ジオール、および芳香族二酸から製造される異方性ポリエステルポリマーを含んでよい。本明細書で使用している芳香族ポリエステルはさらに、芳香族ポリエステルアミドを含む。
【００４５】
１つの実施態様では、芳香族ポリマーは、米国特許第５，７９８，４３２号明細書（該特許明細書を参照により本明細書に含める）に記載のように製造することができる。例えば、モノマーを溶融酸分解重合プロセスによって重合させる。該重合プロセスでは、非アセチル化モノマーを無水酢酸の存在下にて加熱する。これとは別に、第１の工程にてモノマーをアセチル化し、次いで第２の工程にてアセチル化モノマーを、溶融状態にて溶融酸分解プロセスによって重合させることもできる。無水酢酸の存在下でモノマーを反応させるのが好ましい。
【００４６】
どちらの場合も、アセチル化フェノール基またはアセチル化アミン基がカルボン酸基と反応してアミド結合またはエステル結合を形成する（このとき酢酸が副生物として生成する）ような充分に高い温度にまで、モノマーを撹拌しながら加熱する。加熱と撹拌は、少なくとも約２ｄｌ／ｇ（好ましくは少なくとも約３ｄｌ／ｇ、最も好ましくは少なくとも約５ｄｌ／ｇ）の固有粘度（Ｉ．Ｖ．）を有するポリマーが生じるだけの充分に高い温度で充分に長い時間にわたって続ける（Ｉ．Ｖ．は、ペンタフルオロフェノールとヘキサフルオロイソプロパノールの等容量混合物中におけるポリマーの０．１％溶液（ｗｔ／ｖｏｌ）として２５℃にて測定される）。重合は一般に、約２８０℃〜約３８０℃の範囲（好ましくは約３２０℃〜約３８０℃の範囲）の温度にてポリマーが溶融状態となっているような充分に高い温度で完了する。ポリマーは通常、溶融状態にて減圧下で最大約１時間加熱され、このとき加熱時間は、温度、減圧度、および撹拌速度等の変数に依存する。
【００４７】
ある特定の実施態様では、例えば、ポリマーは、ｐ−ヒドロキシ安息香酸、芳香族ジヒドロキシ化合物（例えば、４，４’−ジヒドロキシビフェニルやヒドロキノン）、および芳香族ジカルボン酸（例えば、２，６−ナフタレンジカルボン酸、テレフタル酸、およびイソフタル酸）からの重縮合（酢酸の脱離を伴う）によって生成され、このときフェノール性ヒドロキシル基が無水酢酸との反応によってアシル化される。
【００４８】
これとは別に、樹脂は、ｐ−アセトキシ安息香酸、ジアシル化芳香族ジヒドロキシ化合物（例えば、４，４’−ジアセトキシビフェニルやジアセトキシベンゼン）、および芳香族ジカルボン酸（例えば、２，６−ナフタレンジカルボン酸、テレフタル酸、およびイソフタル酸）からの重縮合（酢酸の脱離を伴う）によって得ることもできる。
【００４９】
他の樹脂製造法は、ｐ−ヒドロキシ安息香酸のフェニルエステル、芳香族ジヒドロキシ化合物（例えば、４，４’−ジヒドロキシビフェニルやヒドロキノン）のジフェニルエステル、および芳香族ジカルボン酸（例えば、２，６−ナフタレンジカルボン酸、テレフタル酸、およびイソフタル酸）からの重縮合（フェノールの脱離を伴う）である。
【００５０】
さらに他の実施態様では、樹脂は、ジフェニルエステルと芳香族ジヒドロキシ化合物からの重縮合（フェノールの脱離を伴う）によって製造される。ジフェニルエステルは、ｐ−ヒドロキシ安息香酸と芳香族ジカルボン酸（例えば、２，６−ナフタレンジカルボン酸、テレフタル酸、およびイソフタル酸）から、所定量の炭酸ジフェニルとの反応によって製造することができる。芳香族ジヒドロキシ化合物は、４，４’−ジヒドロキシビフェニルとヒドロキノンを含んでよい。
【００５１】
上記の重縮合反応は、触媒が存在しなくても進行するが、金属化合物（例えば、酢酸第一スズ、テトラブチルチタン、好ましくは酢酸カリウム、酢酸ナトリウム、および三酸化アンチモン）、または金属マグネシウム、またはこれらの組み合わせ物によって触媒させることができる。１つの実施態様では、得られるポリマーに膨れが生じるのを防ぐために、触媒の使用を避けるか、あるいは最小限に抑える。例えば１つの実施態様では、ポリマー樹脂は、約５００ｐｐｍ未満（例えば、約２００ｐｐｍ未満、約１００ｐｐｍ未満、約５０ｐｐｍ未満、約２０ｐｐｍ未満、または約１０ｐｐｍ未満）の金属触媒を含有してよい。
【００５２】
１つの実施態様では、ポリマー樹脂は、１種以上の末端キャッピング剤の存在下で製造することができる。末端キャッピング剤は、例えば、分子量、融点、及び／又は、ポリマーの粘度を制御するのに使用することができる。末端キャッピング剤は、例えば、得られるポリマー中に、約１モル重量％未満（例えば約０．５モル重量％）の量にて存在してよい。例えば１つの実施態様では、末端キャッピング剤は、テレフタル酸を約０．２モル％未満の量にて含んでよい。
【００５３】
１つの実施態様では、得られるポリマー特性の制御を向上させることが、わずかにモル過剰の二酸、ジオール、またはこれら両方を使用してポリマーを製造することによって達成できる。
【００５４】
１つの実施態様では、本開示の組成物中に組み込まれる全芳香族ポリマー樹脂は、Ｐ１〜Ｐ８のポリマー群から選択され、ここで各ポリマーは、下記反復構造単位ｉ）〜ｖｉｉｉ）
【００５５】
【化３】
2013529240.tif 000005
【００５６】
【化４】
2013529240.tif 000006
【００５７】
の少なくとも２種を含有し、ここで樹脂の反復構造単位の量はモル％で表示され、存在する反復構造単位のモル％の合計は常に１００％である。特定の実施態様では、樹脂はＰ１〜Ｐ８から下記のように選択される：
Ｐ１は、７０〜９０％のｉ）と１０〜３０％のｉｉ）を含み、ｉｉｉ）〜ｖｉｉｉ）が存在せず；
Ｐ２は、１０〜２５％のｉ）と７５〜９０％のｉｉ）を含み、ｉｉｉ）〜ｖｉｉｉ）が存在せず；
Ｐ３は、５０〜７０％のｉｉ）を含み、ｉｉｉ）が存在し、ｖｉ）、ｖｉｉ）、およびｖｉｉｉ）の少なくとも１種が存在し、ｉｉｉ）の量＝［１００−ｉｉ）］／２であり、ｉｉｉ）の量＝ｖｉ）、ｖｉｉ）、およびｖｉｉｉ）の少なくとも１種の合計であり、ｉ）、ｉｖ）、およびｖ）が存在しない；
Ｐ４は、０〜１０％のｉ）と４０〜６０％のｉｉ）を含み、ｉｉｉ）、ｉｖ）、およびｖ）の少なくとも１種が存在し、ｖｉ）、ｖｉｉ）、およびｖｉｉｉ）の少なくとも１種が存在し、ｉｉｉ）、ｉｖ）、およびｖ）の少なくとも１種の合計＝［１００−Σｉ）＋ｉｉ）］／２＝ｖｉ）、ｖｉｉ）、およびｖｉｉｉ）の少なくとも１種の合計であり；
Ｐ５は、４５〜６５％のｉ）と１〜１０％のｉｉ）を含み、ｉｉｉ）、ｉｖ）、およびｖ）の少なくとも１種が存在し、ｖｉ）、ｖｉｉ）、およびｖｉｉｉ）の少なくとも１種が存在し、ｉｉｉ）、ｉｖ）、およびｖ）の少なくとも１種の合計＝［１００−Σｉ）＋ｉｉ）］／２＝ｖｉ）、ｖｉｉ）、およびｖｉｉｉ）の少なくとも１種の合計であり；
Ｐ６は、４０〜７０％のｉ）と５〜３０％のｖ）を含み、ｉｉｉ）とｉｖ）の少なくとも１種が存在し、ｉｉｉ）とｉｖ）の少なくとも１種の合計量＝［１００−ｉ）］／２−ｖ）であり、ｖｉ）、ｖｉｉ）、およびｖｉｉｉ）の少なくとも１種が存在し、ｖｉ）、ｖｉｉ）、およびｖｉｉｉ）の少なくとも１種の量＝Σｉｉｉ）、ｉｖ）、およびｖ）であり、ｉｉ）が存在せず；
Ｐ７は、３０〜８０％のｉ）を含み、ｖｉ）、ｖｉｉ）、およびｖｉｉｉ）の少なくとも１種が存在し、ｖ）が存在し、ｖ）の量＝［１００−ｉ）］／２＝ｖｉ）、ｖｉｉ）、およびｖｉｉｉ）の合計であり、ｉｉ）、ｉｉｉ）、およびｉｖ）が存在せず；
そしてＰ８は、５０〜７０％のｉ）を含み、ｉｉｉ）とｉｖ）の少なくとも１種が存在し、ｖｉ）とｖｉｉ）の少なくとも１種が存在し、ｉｉｉ）とｉｖ）の少なくとも１種の合計＝［１００−ｉ）］／２＝ｖｉ）、ｖｉｉ）、およびｖｉｉｉ）の少なくとも１種の合計であり、ｉｉ）が存在しない。
【００５８】
芳香族ポリマー樹脂及び／又は樹脂を製造するのに使用されるモノマーは、Ｔｉｃｏｎａ，ＬＬＣからＶＥＣＴＲＡという商標名で市販されている。本発明の用途に適切な特定の等級のＶＥＣＴＲＡポリマーとしては、例えば、ＶＥＣＴＲＡ  Ｅｉ等級品、ＶＥＣＴＲＡ  Ａ等級品、およびＶＥＣＴＲＡ  Ｌ等級品などがある。
【００５９】
樹脂組成物に使用するのに選択される個々の芳香族ポリエステルポリマーは、個々の用途およびポリマーの特性に応じて変わってよい。例えば１つの実施態様では、比較的高い融点（例えば２８０℃を超える融点）を有する芳香族ポリエステルポリマーが選択される。芳香族ポリエステルポリマーの融点は、例えば約２８０℃〜約３７０℃（例えば約３３０℃〜約３４０℃）であってよい。一般には、融点が高くなるほど、より高い熱変形温度（ＨＤＴ）を有する物品が得られる。
【００６０】
ポリマー混合物中に存在する芳香族ポリエステルポリマーの、ポリアリーレンスルフィドポリマーと比較したときの量は、種々のファクターに依存する。例えば、先述のように、どちらのポリマーも特定の強さと弱さを示す。これらのポリマーをブレンドして、ある特定の強度を際立たせたり、あるいは所望の特性組み合わせを得たりすることができる。一般には、芳香族ポリエステルポリマーとポリアリーレンスルフィドポリマーは、ポリマー混合物中に約５：１〜約１：５の重量比で存在してよい。さらに詳細には、重量比は約１：２〜約１：３であってよい。
【００６１】
１つの実施態様では、異なるエンジニアリングポリマーの相対量は、３５０℃の温度での、ポリアリーレンスルフィドポリマーと芳香族ポリエステルポリマーとの粘度比が約１：１０〜約３：１となるように選定することができる。例えば１つの実施態様では、粘度は、ポリアリーレンスルフィドポリマーと芳香族ポリエステルポリマーとの粘度比が約１．５：１〜約１：１．５となるよう選択的に調和させることができる。粘度を上記のように調和させることにより、得られる混合物をいったん加熱すると、２種のポリマー間のより均質なブレンドが得られる。
【００６２】
１つの実施態様では、芳香族ポリエステルポリマーは、ポリアリーレンスルフィドポリマーで構成されるマトリックス内にドメインを形成してよい。芳香族ポリエステルポリマーのドメインは、例えば棒状構造体を有してよい。棒状構造体の約９０％が、例えば、約１ミクロン〜約１０ミクロンの直径、および約５ミクロン〜約３０ミクロンの長さを有してよい。
【００６３】
本開示によれば、ポリマー混合物の熱安定性を改良するために、樹脂組成物は少なくとも１種のホスファイト安定剤を含有する。ホスファイト安定剤は、溶融加工時におけるポリマーの熱分解を防ぐ。例えば１つの実施態様では、モールド堆積物を最小限に抑えるためにホスファイト安定剤を加えることができる。このように、ポリマー混合物から形成される物品もしくは製品は汚染欠陥がより少なく、清浄化のための休止時間をできるだけ短くして製造することができる。
【００６４】
ホスファイト安定剤はさらに、モールド堆積物を最小限に抑えることのほかに、ポリマー混合物の黄変と暗色化を減らし、溶融加工時における強度の低下を少なくし、混合物の加工性を向上させる。
【００６５】
従来、種々の成形品がポリアリーレンスルフィドポリマー単独から製造されており、モールド堆積物の目立った生成は見られない。芳香族ポリエステルポリマー単独からの成形品も、多くの用途においてそれほどのモールド堆積物は生じない。ポリアリーレンスルフィドポリマーと芳香族ポリエステルポリマーとを組み合わせると、モールド堆積物の形成が重大な問題となる。例えば、射出成形のための連続プロセスを約１時間行った後、通常はモールド堆積物が、製造される生成物を汚染しうる量にて生じる。モールド堆積物が生じると、通常はプロセスを停止してモールドを清浄にしなければならない。しかしながら、本開示に従って製造される組成物は、上記の問題を避けることができる。
【００６６】
先述したように、本開示は特に、ポリアリーレンスルフィドポリマーと芳香族ポリエステルポリマーの両方を含有するポリマーアロイ組成物にホスファイト安定剤を加えることに関する。従来、長期老化に対する薬剤として、種々のホスファイト安定剤が芳香族ポリエステルポリマーと併せて使用されている。しかしながら、特定のホスファイト安定剤を使用して、ポリアリーレンスルフィドポリマーと芳香族ポリエステルポリマーの両方を含有するアロイ組成物におけるモールド堆積物を減らすことができる、ということは知られていなかった。
【００６７】
１つの実施態様では、ホスファイト安定剤は有機ホスファイトを含む。樹脂組成物中に使用するのに適した特定のホスファイトは、より高い温度（特に、組成物が溶融加工時にさらさられる温度）に耐えることができるホスファイトである。例えば、本開示において使用するのに特に適したホスファイトは、モノホスファイトとジホスファイトを含み、ここでジホスファイトは、湿気の吸収を抑える分子配置を有し、及び／又は、比較的高いスピロ異性体含量を有する。例えば１つの実施態様では、９０％を超える（例えば９５％を超える、例えば９８％を超える）スピロ異性体含量を有するジホスファイトを選択することができる。特定の例としては、ビス（２，４−ジクミルフェニル）ペンタエリスリトール  ジホスファイト、ビス（２，４−ジ−ｔ−ブチルフェニル）ペンタエリスリトール  ジホスファイト、ジステアリル  ペンタエリスリトール  ジホスファイト、およびこれらの混合物が挙げられる。
【００６８】
トリス（２，４−ジ−ｔｅｒｔ−ブチルフェニル）ホスファイトは、式
【００６９】
【化５】
2013529240.tif 000007
【００７０】
で表される。
【００７１】
ビス（２，４−ジクミルフェニル）ペンタエリスリトール  ジホスファイトは、式
【００７２】
【化６】
2013529240.tif 000008
【００７３】
で表される。
【００７４】
ジステアリル  ペンタエリスリトール  ジホスファイトは、式
【００７５】
【化７】
2013529240.tif 000009
【００７６】
で表され、ここでＲ’は、アルキル基またはアリール基であり、２つのＲ’基は、同一であっても異なっていてもよい。
【００７７】
樹脂組成物は、ホスファイト安定剤のほかに、必要に応じて第２の安定剤を、あるいはさらに他の安定剤さえも含有してよい。例えば１つの実施態様では、第２の安定剤は、有機ホスフェート等のホスフェートを含んでよい。例えば１つの実施態様では、非ハロゲンホスフェートエステルが樹脂組成物中に組み込まれる。
【００７８】
本開示に従って使用できるホスフェートは、モノホスフェートとポリホスフェートを含む。モノホスフェートの例としてはトリフェニルホスフェートが挙げられる。本開示に従って使用できるポリホスフェートは、下記の一般式
【００７９】
【化８】
2013529240.tif 000010
【００８０】
を有するホスフェートを含み、ここでＲは、未置換アリールまたは置換アリールであり、Ａは、アルキレン基、１つのアリーレン環、あるいは互いに直接連結した、またはアルキレン架橋基によって連結した２つのアリーレン環を含む架橋基であり、ｎは１〜約１０の範囲である。１つの実施態様では、上記のＡは、例えば、レゾルシノールまたはヒドロキノンから誘導することができるモノアリーレンであってよい。上記の式における“ビス”ホスフェートは、ｎが１であるときに形成される。他方、オリゴマーホスフェートは、ｎが２以上であるときに形成される。
【００８１】
本開示に従って使用できる種々のホスフェートは、米国特許第５，６７９，２８８号明細書および米国特許第６，５６９，９２８号明細書に開示されている（これらの特許明細書を参照により本明細書に含める）。
【００８２】
本開示において使用できるホスフェートの特定の例としては、ノゾルシノールビス（ジ−キシリルホスフェート）、ビスフェノールＡビス（ジフェニルホスフェート）、ノゾルシノールビス（ジフェニルホスフェート）、またはこれらの混合物が挙げられる。
【００８３】
ホスフェートは通常、室温にて液体または固体として存在する。１つの実施態様では、固体ホスフェートは、より高い温度にてより安定であって、他の成分と組み合わせるのがより簡単である樹脂組成物中に組み込むことができる。
【００８４】
樹脂組成物はさらに、必要に応じてアルキレン−アクリルエステル共重合体安定剤を含有してよい。例えば、無水マレイン酸またはグリシジルメタクリレートを含有するランダムエチレン−アクリルエステル共重合体を組成物中に組み込むことができる。このような化合物は、Ａｒｋｅｍａ社からＬＯＴＡＤＥＲの商標名で市販されている。
【００８５】
安定剤は、樹脂組成物中に比較的少ない量にて存在してよい。例えば、各安定剤は、組成物中にポリマー混合物の約５重量％未満の量にて存在してよい。例えば、ホスファイト安定剤は、組成物中に約０．０５重量％〜約５重量％（例えば約０．１重量％〜約１重量％）の量にて存在してよい。先述したように、１種以上の他の安定剤を組成物中に組み込むこともできる。他の安定剤が、約２重量％未満の量にて（例えば、約０．１重量％〜約１重量％の量にて）存在してよい。
【００８６】
樹脂組成物は、ポリマー混合物とホスファイト安定剤のほかに、種々の他の成分を含有してよい。例えば１つの実施態様では、組成物は１種以上の滑剤を含有してよい。このような滑剤は、例えば、ステアレート（例えばペンタエリスリトールステアレート）、ポリテトラフルオロエチレンポリマー、高密度ポリエチレン、または超高分子量ポリエチレンを含んでよい。超高分子量ポリエチレンは、例えば約１００万を超える分子量を有してよい。滑剤は、樹脂組成物中に約５重量％未満（例えば、約０．１重量％〜約２重量％）の量にて存在してよい。
【００８７】
樹脂組成物は、滑剤のほかに、補強剤（例えば、強化用繊維や無機充填剤）も含有してよい。例えば１つの実施態様では、樹脂組成物は、強化用ガラス繊維を含有してよい。任意の適切なガラス繊維を、組成物中に組み込むことができる。例えば１つの実施態様では、ガラス繊維は、石灰アルミニウムホウケイ酸ガラスで構成されていてよい。
【００８８】
本開示に従って使用できる他の強化用繊維としては、タルク繊維、珪灰石繊維、炭素繊維、金属繊維、芳香族ポリアミド繊維、ロックウール繊維、形状記憶合金繊維、ホウ素繊維、ポリ（ｐ−フェニレン−２，６−ベンゾビスオキサゾール）繊維、およびこれらの混合物などがある。使用できる炭素繊維としては、非晶質炭素繊維、黒鉛炭素繊維、および金属被覆炭素繊維などがある。金属繊維は、ステンレス鋼繊維、アルミニウム繊維、チタン繊維、マグネシウム繊維、およびタングステン繊維などを含んでよい。
【００８９】
繊維径は、使用される個々の繊維に応じて変わってよい。例えば、強化用繊維は、約５００ミクロン未満〔例えば約２５０ミクロン未満（例えば約１００ミクロン未満）〕の直径を有してよい。例えば、繊維は、約５ミクロン〜約５０ミクロン（例えば、約８ミクロン〜約２５ミクロン）の繊維径を有してよい。必要に応じて、ポリマー材料との混合を容易にすることのあるサイズ剤で繊維を前処理することができる。繊維の長さは、個々の用途に応じて著しく変わってよい。例えば１つの実施態様では、繊維は、約３ｍｍ〜約５ｍｍの初期長を有してよい。
【００９０】
強化用繊維は、得られる物品中に約１０重量％〜約７０重量％（例えば、約３０重量％〜約５０重量％）の量にて存在してよい。
【００９１】
樹脂組成物中に組み込むことができる適切な無機充填剤としては、タルク、クレー、シリカ、ケイ酸カルシウム、マイカ、炭酸カルシウム、二酸化チタン、およびこれらの混合物などがある。充填剤は、樹脂組成物中に約０．５重量％〜約５０重量％（例えば、約５重量％〜約４０重量％）の量にて存在してよい。
【００９２】
必要に応じて、１種以上の着色顔料及び／又は不透明顔料を樹脂組成物中に組み込むこともできる。このような薬剤としては、二酸化チタン、酸化鉄、および他の金属顔料などがある。顔料粒子は、樹脂組成物中に約０．１重量％〜約５重量％の量にて存在してよい。
【００９３】
本開示のポリマーアロイ組成物は、未使用材料を含有してもよいし、再生材料を含有してもよい。例えば１つの実施態様では、アロイ組成物は粉砕再生材料を含有してよく、このとき得られる生成物の特性はそれほど低下しない。例えば１つの実施態様では、ポリマーアロイ組成物は、約５％〜約５０％（例えば約１０％〜約４０％）の粉砕再生ポリマーを含有してよい。
【００９４】
先述したように、本開示の組成物は、成形プロセス（例えば連続射出成形プロセス）に使用するのに特に適している。連続射出成形プロセスに約２時間超〔例えば約４時間超（例えばさらには約６時間超）〕の時間にわたって使用しても、モールド表面は、モールド堆積物を殆ど示さないか、または全く示さない。例えば、モールドの表面部分は、モールド堆積物を約４０％未満（例えば、約３０％未満、約２０％未満、約１０％未満、さらには約５％未満）の量にて含有してよい。
【００９５】
本開示は、下記の実施例を参照すればより理解が深まるであろう。
【実施例】
【００９６】
実施例１
種々の異なるポリマー樹脂組成物を配合し、熱安定性に関して試験した。熱安定性は、モールド表面の光沢減少（ｇｌｏｓｓ  ｒｅｄｕｃｔｉｏｎ）、および成形品の色減少（ｃｏｌｏｒ  ｒｅｄｕｃｔｉｏｎ）によって測定した。
【００９７】
異なる樹脂組成物を配合し、射出成形を使用して成形品を製造した。特に、光沢減少を測定し、種々の引張試験を行うために、ＩＳＯ３１６７に従って組成物から試験片を作製した。多目的に使える試験片は、テンサイル・ドッグ・ボーン（ｔｅｎｓｉｌｅ  ｄｏｇ  ｂｏｎｅ）、長さ＞＝１５０ｍｍ、中央部分は幅１０ｍｍ×厚さ４ｍｍ×長さ８０ｍｍ、の形状であった。他方、色減少を試験するために、組成物を、長さ１３．５ｍｍ、幅１０ｍｍ、および厚さ０．８ｍｍのバーの形状に成形した。
【００９８】
サンプルに対して以下の試験を行った。
【００９９】
引張強度、歪み、モジュラス
サンプルの引張強度特性と歪み特性を、ＩＳＯテスト番号５２７に従って試験した。破断点での引張強度、破断点での伸び（％）、および引張モジュラスについて算出した。
【０１００】
光沢減少
光沢減少を使用して堆積物の生成を測定した。光沢計測器を使用して、先ず成形する前の清浄なモールド表面に関して、次いで１時間の成形後のモールド表面に関して、モールド表面の光沢を測定した。光沢減少は、次のように定義される：
光沢減少（％）＝（成形前の光沢度−１時間の成形後の光沢度）／成形前の光沢度×１００
光沢度の読み取り値は、モールド表面の２つの異なる場所における、各場所での３回の繰り返し測定にて採用する。光沢減少を算出するためには、読み取り値の平均を採用する。光沢減少がより低いということは、モールド上に生じる堆積物がより少ないということに相当する。
【０１０１】
任意の適切な光沢計測器（例えば、ＢＹＫ  Ｇａｒｄｎｅｒ  ＧｍｂＨから市販のＭｉｃｒｏ−ＴＲＩ−Ｇｌｏｓｓ）を使用して光沢度を測定することができる。
【０１０２】
色減少
成形試験片の熱安定性を測定するのにカラーＬの減少（ｃｏｌｏｒ  Ｌ  ｒｅｄｕｃｔｉｏｎ）が使用される。最初に、試験片の作製後に試験片に関してカラーＬを測定する。次いで試験片をシリコーン油中に２９０℃で２分浸漬し、熱処理後に再びカラーＬを測定する。カラーＬの減少は次のように産出される：
カラーＬの減少＝成形試験片のカラーＬ−２９０℃で２分熱処理後の試験片のカラーＬ
カラーＬの減少がより少ないということは、熱安定性がより高いということを示している。
【０１０３】
下記の表に、試験した組成物と得られた結果を示す。
【０１０４】
【表１】
2013529240.tif 000011
【０１０５】
【表２】
2013529240.tif 000012
【０１０６】
図１と図２は、サンプルの光沢減少とカラーＬの減少をグラフで表示している。
【０１０７】
上記のように、トリス（２，４−ジ−ｔｅｒｔ−ブチルフェニル）ホスファイト、ジステアリル  ペンタエリスリトール  ジホスファイト、またはビス（２，４−ジクミルフェニル）ペンタエリスリトール  ジホスファイトを含有する組成物は、１０％未満（特に５％未満、さらには３％未満）の光沢減少を示した。例えば、ビス（２，４−ジクミルフェニル）ペンタエリスリトール  ジホスファイトを含有する組成物は、光沢の低下を示さなかった。上記の安定剤を含有するポリマー組成物はさらに、４未満（特に３未満、さらには１未満）のカラーＬの減少を示した。
【０１０８】
実施例２
下記の実施例は、本開示に従って組成物を使用したときの、モールド堆積物の減少を示す。
【０１０９】
実施例１に記載の試験片を得るために、サンプル番号６として記載の樹脂組成物を連続射出成形プロセスにて使用した。サンプル番号１、すなわちジステアリル  ペンタエリスリトール  ジホスファイトを含有しない組成物も、比較のために成形した。
【０１１０】
上記の組成物を連続射出成形プロセスにて４時間使用した。４時間後、モールド表面を調べ、写真を撮った。図３は、成形前のモールド表面を示す。図４は、本開示に従った組成物（実施例１におけるサンプル番号６）を使用して４時間の連続成形を行った後のモールド表面を示す。図５は、ホスファイト安定剤を含有しない上記組成物（実施例１におけるサンプル番号１）を使用して２時間だけ連続成形を行った後のモールド表面を示す。
【０１１１】
図５に示すように、ホスファイト安定剤を含有しない組成物を使用したときのモールド表面は、相当量のモールド堆積物を堆積した。例えば、モールド堆積物が、モールド表面区域の実質的に大部分を覆う。
【０１１２】
他方、図４を参照すると、本開示に従った組成物を使用して４時間成形した後のモールド表面は、実質的にモールド堆積物を含まない。
【０１１３】
実施例３
下記は机上の実施例であり、本開示に従って製造できる他の種々の配合物を示す。下記配合物のいずれも、ポリマー物品を成形するのに使用されたときに、良好な色保持特性を有しつつ比較的少ないモールド堆積物を示すと考えられる。本実施例では、ガラス繊維を補強用充填剤として使用する代わりに、組成物は炭素繊維を含有する。
【０１１４】
【表３】
2013529240.tif 000013
【０１１５】
本発明に対するこれらの改良形や変形、および他の改良形や変形は、添付の特許請求の範囲により詳細に説明されている本発明の要旨を逸脱することなく、当業者が実施することができる。さらに、理解しておかねばならないことは、種々の実施形態の態様は、全体的にも部分的にも置き換えることができる、という点である。さらに、当業者には言うまでもないことであるが、上記の説明は、例として挙げただけであって、添付の特許請求の範囲に詳細に説明されている本発明が上記の説明によって限定されることはない。
【図１】
2013529240.tif 000015
【図２】
2013529240.tif 000016
【図３】
2013529240.tif 000017
【図４】
2013529240.tif 000018
【図５】
2013529240.tif 000019
【国際調査報告】
2013529240.tif 000020
2013529240.tif 000021